【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
少なくとも1つの延伸層から成る容器の延伸壁であって、該延伸層が、ポリアミドポリマー、結晶性ポリエステルおよび界面張力低下剤を含んで成り；
ポリアミドポリマーが、アミノカプロン酸のそれ自身との反応生成物およびA-Dの反応生成物から成る群から選択される反応生成物を含んで成り、ここで、Aは、アジピン酸、イソフタル酸、テレフタル酸、1,4-シクロヘキサンジカルボン酸またはナフタレンジカルボン酸を含むジカルボン酸の残基であり、Dは、m-キシリレンジアミン、p-キシリレンジアミン、ヘキサメチレンジアミン、エチレンジアミンまたは1,4-シクロヘキサンジメチルアミンを含むジアミンの残基であり、ポリアミドポリマーのアミノ／カルボキシル末端基比は、ポリアミドポリマーの相対粘度が2.0未満である場合に1.0未満であり、相対粘度が2.0〜2.3である場合に0.30未満であり、相対粘度が2.3より大きい場合に0.20未満であり；
結晶性ポリエステルの酸単位の少なくとも85%が、テレフタル酸、2,6-ナフタレンジカルボン酸、テレフタル酸のジメチルエステル、および2,6-ナフタレンジカルボン酸のジメチルエステルから成る群から誘導される；
延伸壁。
【請求項２】
ポリアミドポリマーが、MXD6である、請求項1に記載の壁。
【請求項３】
ポリアミドポリマーが、ナイロン6である、請求項1に記載の壁。
【請求項４】
界面張力低下剤が、金属スルホネートを含んで成る、請求項2又は3に記載の壁。
【請求項５】
界面張力低下剤が、リチウムを含んで成る、請求項2又は3に記載の壁。
【請求項６】
ポリアミドポリマーのアミノ／カルボキシル末端基比が、0.20未満である、請求項4または5に記載の壁。
【請求項７】
ポリアミドポリマー、結晶性ポリエステルおよび界面張力低下剤を含んで成るポリマー組成物であって；
ポリアミドポリマーが、アミノカプロン酸のそれ自身との反応生成物およびA-Dの反応生成物から成る群から選択される反応生成物を含んで成り、ここで、Aは、アジピン酸、イソフタル酸、テレフタル酸、1,4-シクロヘキサンジカルボン酸またはナフタレンジカルボン酸を含むジカルボン酸の残基であり、Dは、m-キシリレンジアミン、p-キシリレンジアミン、ヘキサメチレンジアミン、エチレンジアミンまたは1,4-シクロヘキサンジメチルアミンを含むジアミンの残基であり、ポリアミドポリマーのアミノ／カルボキシル末端基比は、ポリアミドポリマーの相対粘度が2.0未満である場合に1.0未満であり、相対粘度が2.0〜2.3である場合に0.30未満であり、相対粘度が2.3より大きい場合に0.20未満であり；
結晶性ポリエステルの酸単位の少なくとも85%が、テレフタル酸、2,6-ナフタレンジカルボン酸、テレフタル酸のジメチルエステル、および2,6-ナフタレンジカルボン酸のジメチルエステルから成る群から誘導される；
ポリマー組成物。
【請求項８】
ポリアミドポリマーが、ナイロンMXD6である、請求項7に記載の組成物。
【請求項９】
ポリアミドポリマーが、ナイロン6である、請求項7に記載の組成物。
【請求項１０】
界面張力低下剤が、リチウムを含んで成る、請求項8または9に記載の組成物。
【請求項１１】
界面張力低下剤が、金属スルホネートから成る群から選択される、請求項8または9に記載の組成物。
【請求項１２】
ポリアミドポリマーのアミノ／カルボキシル末端基比が、0.20未満である、請求項10または11に記載の組成物。
【請求項１３】
A)  ポリアミドポリマー、結晶性ポリエステルおよび界面張力低下剤を含んで成る物品を選択する工程であって、
ポリアミドポリマーが、アミノカプロン酸のそれ自身との反応生成物およびA-Dの反応生成物から成る群から選択される反応生成物を含んで成り、ここで、Aは、アジピン酸、イソフタル酸、テレフタル酸、1,4-シクロヘキサンジカルボン酸またはナフタレンジカルボン酸を含むジカルボン酸の残基であり、Dは、m-キシリレンジアミン、p-キシリレンジアミン、ヘキサメチレンジアミン、エチレンジアミンまたは1,4-シクロヘキサンジメチルアミンを含むジアミンの残基であり、ポリアミドポリマーのアミノ／カルボキシル末端基比は、ポリアミドポリマーの相対粘度が2.0未満である場合に1.0未満であり、相対粘度が2.0〜2.3である場合に0.30未満であり、相対粘度が2.3より大きい場合に0.20未満であり、
結晶性ポリエステルの酸単位の少なくとも85%が、テレフタル酸、2,6-ナフタレンジカルボン酸、テレフタル酸のジメチルエステル、および2,6-ナフタレンジカルボン酸のジメチルエステルから成る群から誘導され、
ポリアミドが、組成物中に、ポリアミド＋結晶性ポリエステル＋界面張力低下剤100部につき1〜15部で存在する、工程；
B)  物品の温度が、結晶性ポリエステルのガラス転移温度から結晶性ポリエステルの融点より10℃低い温度の範囲になるように、物品の温度を調節する工程；ならびに
C)  少なくとも1つの方向において物品の寸法を増加させるように、物品に力を適用する工程；
を含んで成る、容器の延伸壁の製造方法。
【請求項１４】
ポリアミドポリマーが、ナイロンMXD6である、請求項13に記載の方法。
【請求項１５】
ポリアミドポリマーが、ナイロン6である、請求項13に記載の方法。
【請求項１６】
界面張力低下剤が、リチウムを含んで成る、請求項14または15に記載の方法。
【請求項１７】
界面張力低下剤が、金属スルホネートから成る群から選択される、請求項14または15に記載の方法。
【請求項１８】
ポリアミドポリマーのアミノ／カルボキシル末端基比が、0.20未満である、請求項16または17に記載の方法。
【請求項１９】
A)  結晶性ポリエステルを乾燥させる工程であって、結晶性ポリエステルの酸単位の少なくとも85%が、テレフタル酸、2,6-ナフタレンジカルボン酸、およびそれらの各ジメチルエステルから成る群から誘導される工程；
B)  ポリアミドポリマーを乾燥させる工程であって、該ポリアミドポリマーが、アミノカプロン酸のそれ自身との反応生成物およびA-Dの反応生成物から成る群から選択される反応生成物から成り、ここで、Aは、アジピン酸、イソフタル酸、テレフタル酸、1,4-シクロヘキサンジカルボン酸またはナフタレンジカルボン酸を含むジカルボン酸の残基であり、Dは、m-キシリレンジアミン、p-キシリレンジアミン、ヘキサメチレンジアミン、エチレンジアミンまたは1,4-シクロヘキサンジメチルアミンを含むジアミンの残基であり、ポリアミドポリマーのアミノ／カルボキシル末端基比は、ポリアミドポリマーの相対粘度が2.0未満である場合に1.0未満であり、相対粘度が2.0〜2.3である場合に0.30未満であり、相対粘度が2.3より大きい場合に0.20未満である工程；
C)  結晶性ポリエステル、ポリアミドポリマー、ならびに官能化および非官能化界面張力低下剤から成る群から選択される界面張力低下剤を液体に溶融ブレンドする工程；ならびに
D)  液体を、シート、フィルム、プレフォームおよび管から成る群から選択される物品に形成する工程；
を含んで成る、物品の製造方法。
【請求項２０】
ポリアミドポリマーが、ナイロンMXD6である、請求項19に記載の方法。
【請求項２１】
ポリアミドポリマーが、ナイロン6である、請求項19に記載の方法。
【請求項２２】
界面張力低下剤が、リチウムを含んで成る、請求項20または21に記載の方法。
【請求項２３】
界面張力低下剤が、金属スルホネートから成る群から選択される、請求項20または21に記載の方法。
【請求項２４】
ポリアミドポリマーのアミノ／カルボキシル末端基比が、0.20未満である、請求項22または23に記載の方法。
【請求項２５】
ポリアミドおよびポリエステルを、同じ容器で同時に乾燥させる、請求項19に記載の方法。
【請求項２６】
ポリアミドおよびポリエステルを、同じ容器で、少なくとも2つの区画を有する区画化ペレットの形態で乾燥させ、第一区画がポリエステルから成り、第二区画がポリアミドから成る、請求項19に記載の方法。
【請求項２７】
物品の製造方法であって、
該物品が、
結晶性ポリエステルであって、結晶性ポリエステルの酸単位の少なくとも85%が、テレフタル酸、2,6-ナフタレンジカルボン酸、およびそれらの各ジメチルエステルから成る群から誘導される、結晶性ポリエステル；
ポリアミドであって、該ポリアミドが、アミノカプロン酸のそれ自身との反応生成物およびA-Dの反応生成物から成る群から選択される反応生成物から成り、ここで、Aは、アジピン酸、イソフタル酸、テレフタル酸、1,4-シクロヘキサンジカルボン酸またはナフタレンジカルボン酸を含むジカルボン酸の残基であり、Dは、m-キシリレンジアミン、p-キシリレンジアミン、ヘキサメチレンジアミン、エチレンジアミンまたは1,4-シクロヘキサンジメチルアミンを含むジアミンの残基であり、ポリアミドポリマーのアミノ／カルボキシル末端基比は、ポリアミドポリマーの相対粘度が2.0未満である場合に1.0未満であり、相対粘度が2.0〜2.3である場合に0.30未満であり、相対粘度が2.3より大きい場合に0.20未満である、ポリアミド；ならびに
界面張力低下剤；
から成り、該製造方法が、
A)  実質的にポリアミドが存在しない乾燥器で結晶性ポリエステルを乾燥させる工程；
C)  結晶性ポリエステル、ポリアミドポリマー、および界面張力低下剤を、液体溶融ブレンドに溶融ブレンドする工程；および
D)  液体溶融ブレンドを、シート、フィルム、プレフォームおよび管から成る群から選択される物品に形成する工程；
を含んで成る方法。
【請求項２８】
ポリアミドポリマーが、ナイロンMXD6である、請求項27に記載の方法。
【請求項２９】
ポリアミドポリマーが、ナイロン6である、請求項27に記載の方法。
【請求項３０】
界面張力低下剤が、リチウムを含んで成る、請求項28または29に記載の方法。
【請求項３１】
界面張力低下剤が、金属スルホネートから成る群から選択される、請求項28または29に記載の方法。
【請求項３２】
ポリアミドポリマーのアミノ／カルボキシル末端基比が、0.20未満である、請求項30または31に記載の方法。